(57)【特許請求の範囲】
【請求項１】
外管と内管からなる二重管ロッドの先端に装着され、前記外管を通じて流入された１ｍ３あたりセメント５００〜１，２００ｋｇを含んだセメントミルクのＡ液に、前記内管を通じて流入されたモル比２．５〜４．０のＳｉＯ２の容量で１８〜３５％の濃度の水ガラスのＢ液を、Ａ液１ｍ３に対して１３０〜５００Ｌの比率で混合した硬化グラウトを前記二重管ロッドを用いて比例注入するための比例注入用グラウトモニタであって、
前記外管から吐出した前記Ａ液が前記内管のＢ液側に逆流することを防止するとともに、前記Ａ液と前記Ｂ液とを混合する逆流防止混合機構を備え、
前記逆流防止混合機構は、前記二重管ロッドの先端開口を閉塞する先端開口閉塞手段と、前記二重管ロッドの内管の先端付近の側面に形成された複数の吐出孔と、この吐出孔の外面を密着被覆する伸縮材からなる円筒状の円筒体又はリング状のリング体と、を有するとともに、
前記外管には、側面に形成された吐出孔である単数又は複数のノズルが設けられ、
前記先端開口閉塞手段は、前記内管の先端開口に形成された縮径部と、前記縮径部を通過できない径の硬質ボールと、を有し、
前記縮径部が前記硬質ボールで閉塞可能、且つ、前記ノズルから前記硬化グラウトを注入可能に構成されていること
を特徴とする比例注入用グラウトモニタ。
【請求項２】
前記円筒体は、上下にずれないように固定バンドで固定され、前記吐出孔から吐出された前記Ｂ液は、前記円筒体に一旦当接して上方又は横方向に噴射されて、前記二重管の前記外管内で前記Ａ液と混合されるように構成されていること
を特徴とする請求項１に記載の比例注入用グラウトモニタ。
【請求項３】
請求項１又は２に記載の比例注入用グラウトモニタを用いて、通常の地盤抵抗圧力より高い強制圧力をかけて地盤に前記硬化グラウトを注入する硬化グラウトの強制圧の比例注入方法であって、
前記硬化グラウトのゲルタイムの３倍以内の時間、瞬結性グラウトの注入を一旦停止して、グラウトをゲル化させ、グラウトパッカーを形成させた後、
前記二重管ロッドを所定の位置で複数回、回転して強制圧が消失するまでは円盤状のグラウト固結体を形成する第１工程と、
前記二重管ロッドを回転しながら、次の上部ステップまで上下に移動を繰り返して円柱状のグラウト固結体を形成する第２工程と、を備え、
前記第１工程と前記第２工程を１サイクルとして注入ステップ毎に順次繰り返し、最上部の注入ステップまで瞬結性グラウトを地盤に注入すること
を特徴とする硬化グラウトの強制圧の比例注入方法。
【請求項４】
請求項１又は２に記載の比例注入用グラウトモニタを用いて、通常の地盤抵抗圧力より高い強制圧力をかけて地盤に前記硬化グラウトを注入する硬化グラウトの強制圧の比例注入方法であって、
前記硬化グラウトのゲルタイムの３倍以内の時間、瞬結性グラウトの注入を一旦停止して、グラウトをゲル化させ、グラウトパッカーを形成させた後、
前記二重管ロッドを回転しながら同時に所定速度で徐々に引き上げて螺旋状のグラウト固結体を形成させること
を特徴とする硬化グラウトの強制圧の比例注入方法。
【請求項５】
請求項１又は２に記載の比例注入用グラウトモニタを用いて、通常の地盤抵抗圧力より高い強制圧力をかけて地盤に前記硬化グラウトを注入する硬化グラウトの強制圧の比例注入方法であって、
前記二重管ロッドを所定の位置で固定して前記ノズルから前記硬化グラウトを地盤に注入すること
を特徴とする硬化グラウトの強制圧の比例注入方法。
【発明の詳細な説明】
【技術分野】
【０００１】
本発明は、軟弱地盤注入や地下水下地盤注入として瞬結性又は中結性硬化グラウトの注入に用いるグラウトモニタ及びそれを用いた硬化グラウトの比例注入方法に関するものである。詳しくは、セメントミルクＡ液に少量の高濃度水ガラス液からなるＢ液を比例配合して注入する際に用いる比例注入用のグラウトモニタ及びそれを用いた硬化グラウトの比例注入方法に関するものである。
【背景技術】
【０００２】
従来、軟弱地盤、盛土地盤、河川堤防、溜池等の土構造物の地盤強化、又は地下水下地盤の止水や湧水防止を目的として、セメントミルクと水ガラスを組み合わせて瞬結性又は中結性の硬化グラウトを地盤に等量注入することが行われている。また、このような硬化グラウトの等量注入には、二重管ロッドの先端に設けられた等量注入装置としてグラウトモニタが用いられている。
【０００３】
先ず、本発明に関する地盤注入のセメントと水ガラスを組み合わせたグラウトの先行技術について述べる。特許文献１には、水ガラスと水ガラス原液の０．０１〜０．４程度のセメントを含んだグラウトを別個にポンプで送り、注入管のなるべく先端付近で合流させて直ちに固結させることを特徴とする水ガラスとセメントを用いた注入工法が開示されている（特許文献１の特許請求の範囲等参照）。
【０００４】
特許文献１記載の注入工法は、水ガラスに少量のセメント（１ｍ3当たり６０〜７０ｋｇ）を添加するもので、ゲル化時間（以下、ゲルタイムという）１０〜２０分であり、主に土粒子間隙に浸透させることを目的とするものであった。しかし、実施に実用化されることはなかった。
【０００５】
実用化されたものとしては、例えば、非特許文献１に、Ａ液として、３号水ガラス２００〜２５０Ｌに水を加えた計５００Ｌに、Ｂ液として、普通セメント２００〜２５０ｋｇに水を加えた計５００Ｌを、混合させた水ガラス系懸濁グラウトが開示されている（非特許文献１のＰ２６，４０頁等参照）。
【０００６】
非特許文献１に記載の水ガラス系懸濁グラウトは、一般的にＬＷと称するゲルタイムが約１分前後、ホモゲル強度が３Ｎ／ｍｍ2（材齢２８日）程度のグラウトであり、主に、砂礫層などの大間隙の浸透や粘性土層への割裂（脈状）注入として、止水や地盤強化を目的として使用されるものであった。
【０００７】
また、砂質土にグラウトを注入する場合、シルト、粘土分が１０％以上含まれると溶液型グラウトであっても、土粒子間に浸透できず割裂状に注入すること（地盤の地層を割裂させながら注入すること）になる。
【０００８】
この水ガラス系懸濁グラウトは、地盤注入工法として用いられ、水ガラスをＡ液とし、セメントは水ガラスをゲル化させるための硬化剤（Ｂ液）としており、要は水ガラスが主剤であるという特許文献１と同様の技術思想から実用化されたグラウトである。
【０００９】
しかし、ＬＷは、Ａ液とＢ液を等量に注入することを原則としており、ゲルタイムを短く瞬結性にすることができず、さらに、ゲル後の立ち上がり強度（早期強度の発現）が非常に弱いという難点があった。このため、ゲル化後の可塑状固結及びその後の立ち上がり強度が非常に弱く、ゲル化後においても注入ポンプ（注入圧に関係なく一定量吐出）で遠方まで圧入されて、限定範囲にとどめるがことができなかった。
【００１０】
その後、瞬結工法が開発され、ＬＷに石灰等のゲル化促進剤を加えた瞬結性グラウトができたがゲル化後の立ち上がり強度はあまり向上されずＬＷと大差がなかった。その理由は、ゲル化直後の立ち上がり強度は、全て水ガラスのゲル化強度に支配され、セメントが硬化開始するには、長時間（約５〜８時間程度）を要するからである。
【００１１】
以上のように、従来技術では、ゲル化後の立ち上がり強度を高めることができなかったため、限定範囲に注入することができないという大きな難点があった。このため、現状では、ＬＷは、殆ど使用されていない。
【００１２】
一方、昭和５４年に出願された特許文献２には、空洞充填（裏込め）注入工法として全く新しい発想による揺変性（チキソトロピー）ゲルを用いた可塑状グラウトが開示されている（特許文献２の特許請求の範囲等参照）。なお、ここでいう可塑状グラウトとは、静止状態では自立する程の強度を有しているが、加圧すれば（注入圧力を加えれば）容易に流動化する程度の固結強さ（マヨネーズ状）であるグラウトを指している。
【００１３】
特許文献２に記載の可塑状グラウトは、前述のＬＷと異なり、セメントを主剤（Ａ液）として、多量のセメントをゲル化させる硬化剤として水ガラス（Ｂ液）を高濃度で少量加える、いわゆる比例注入方法で行うことを原則としている。
【００１４】
しかし、この特許文献２に記載の可塑状グラウトは、ゲル化直後の立上り強度が非常に弱いため、地盤強化を目的としたグラウトとして、地盤注入に使用することは不適であった。
【００１５】
その後、比例配合による比例注入の原理を応用して早期強度（３時間後の一軸圧縮強度が１．５N／ｍｍ2以上）の発現が可能な瞬結性グラウトに関する発明もなされている（例えば、特許文献３に記載の瞬結性硬化グラウトの注入方法、特許文献４に記載の硬化グラウトの地下水下地盤注入方法）
【００１６】
しかし、特許文献３に記載の瞬結性硬化グラウトの注入方法や特許文献４に記載の硬化グラウトの地下水下地盤注入方法は、瞬結性又は中結性硬化グラウトを比例注入で地盤注入（一般的に地表か１ｍ以深まで注入）する場合、施工上大きな問題点があることが判明した。
【００１７】
従来の二重管ロッド注入工法（単相式二重管ストレーナー工法ともいう）は、非特許文献２に記載されているように、施工方法としては、先端部に特殊なモニタを装着した二重管ロッドを用い、水で注入所定深度まで削孔を行い、削孔完了後削孔した二重管ロッドをそのまま注入管として使用するものである。
【００１８】
この注入管（二重管ロッド）のモニタは、構造や機能の違いにより異なり、代表的には、ＤＤＳ工法、ＭＴ工法、及びＬＡＧ工法がある。前者２つのＤＤＳ工法及びＭＴ工法は、Ａ液とＢ液を管内混合で行い、後者のＬＡＧ工法は、管外混合で行う。これらの工法は、主に溶液型グラウトとして開発されたもので、等量注入であって、地盤注入圧（地盤抵抗圧を超える圧力）で注入されている。なお、いずれの工法に用いるグラウトモニタの内管先端部は、閉塞されていない。
【００１９】
これに対して、特許文献３に記載の比例注入では、強制圧力（特許文献３の段落［００９９］参照）で二重管ロッドを回転させて円盤状のグラウト固結体を形成（特許文献３の段落［００９６］参照）、又は二重管ロッドを回転しながら引き上げて螺旋状のグラウト固結体を形成するには、多くの問題点があり施工できないことが判明した。
【００２０】
［問題点］
１）外管の多量のＡ液（セメントミルク）に対して内管の少量のＢ液をモニタ内で混合するとＡ液が内管のＢ液側に逆流してモニタ内でグラウトがゲル化してグラウトが使用不能となるおそれがある。
【００２１】
２）多量のＡ液と少量のＢ液が並列で放出するためモニタ内で十分な混合ができない。
【００２２】
３）強制圧下の注入の場合、ロッドを回転させるため、強制圧下のグラウトは、地盤よりは入り易い削孔時に生じたロッドと地盤との間の隙間に沿ってリークしてしまう。このようにグラウトがリークしてしまう現象は、強制圧力とロッドの回転（隙間が生じ易い）の相乗作用によって起こる現象である。このうち、１）と２）が施工上最も解決しなければならない問題点である。
【００２３】
なお、従来の瞬結工法（本発明の非強制圧もこれに相当）では、注入開始時にロッド周りの隙間にグラウトがリークするが、強制圧下ではなく、しかもロッドを回転させていない。このため、ゲルタイムが短く連続的に注入しても時間と共に、グラウトがゲル化してグラウトパッカーの効果を発揮するため、特段の対策を行わずに注入することができている。
【００２４】
これに対して、本発明の注入方法は、主にゲルタイムが短く、且つ、可塑状保持時間も極端に短く、早期強度が著しく高い比例配合した瞬結性グラウトを対象としている。本発明の注入方法では、二重管ロッドの外管にＡ液を、内管に少量のＢ液を圧送し、モニタ内で比例混合したグラウトを強制圧下でロッドを回転させながら地盤内に円盤状と円柱状のグラウト固結体を形成するか、又は、ロッドを引き上げながら螺旋状のグラウト固結体を形成する。これにより、本発明の注入方法では、地盤強化又は止水を図ることを目的としている。また、非強制圧下では、ロッドの回転・引き上げしながら注入を行わず所定の位置で注入し、地下水下の地盤の止水や湧水防止又は地盤強化を図ることを目的としている。
【先行技術文献】
【特許文献】
【００２５】
【特許文献１】特公昭３６−２４１２２号公報
【特許文献２】特開平０８−２３９２５５号公報
【特許文献３】特許第６３７１０２４号公報
【特許文献４】特許第６４７４１８０号公報
【非特許文献】
【００２６】
【非特許文献１】三木五三郎・下田一雄著、「可塑状グラウト注入工法」、日刊建設工業新聞社、２００１年７月２０日、Ｐ２６，４０
【非特許文献２】草野一人、「薬液注入工法  ハンドブック」、吉井書店、昭和５８年７月５日、Ｐ１２５〜１２９
【発明の概要】
【発明が解決しようとする課題】
【００２７】
そこで、本発明は、前記問題点を解決するために案出されたものであり、その目的とするところは、従来の瞬結工法のモニタを改良し、Ａ液が内管のＢ液側への逆流防止とＡ液とＢ液の混合を行う逆流防止混合機構を備えた比例注入用グラウトモニタ及びそれを用いた硬化グラウトの比例注入方法を提供することにある。
【課題を解決するための手段】
【００２８】
第１発明に係る比例注入用グラウトモニタは、外管と内管からなる二重管ロッドの先端に装着され、前記外管を通じて流入された１ｍ３あたりセメント５００〜１，２００ｋｇを含んだセメントミルクのＡ液に、前記内管を通じて流入されたモル比２．５〜４．０のＳｉＯ２の容量で１８〜３５％の濃度の水ガラスのＢ液を、Ａ液１ｍ３に対して１３０〜５００Ｌの比率で混合した硬化グラウトを前記二重管ロッドを用いて比例注入するための比例注入用グラウトモニタであって、前記外管から吐出した前記Ａ液が前記内管のＢ液側に逆流することを防止するとともに、前記Ａ液と前記Ｂ液とを混合する逆流防止混合機構を備え、前記逆流防止混合機構は、前記二重管ロッドの先端開口を閉塞する先端開口閉塞手段と、前記二重管ロッドの内管の先端付近の側面に形成された複数の吐出孔と、この吐出孔の外面を密着被覆する伸縮材からなる円筒状の円筒体又はリング状のリング体と、を有するとともに、前記外管には、側面に形成された吐出孔である単数又は複数のノズルが設けられ、前記先端開口閉塞手段は、前記内管の先端開口に形成された縮径部と、前記縮径部を通過できない径の硬質ボールと、を有し、前記縮径部が前記硬質ボールで閉塞可能、且つ、前記ノズルから前記硬化グラウトを注入可能に構成されていることを特徴とする。
【００３１】
第２発明に係る比例注入用グラウトモニタは、第１発明において、前記円筒体は、上下にずれないように固定バンドで固定され、前記吐出孔から吐出された前記Ｂ液は、前記円筒体に一旦当接して上方又は横方向に噴射されて、前記二重管の前記外管内で前記Ａ液と混合されるように構成されていることを特徴とする。
【００３３】
第３発明に係る硬化グラウトの強制圧の比例注入方法は、請求項１又は２に記載の比例注入用グラウトモニタを用いて、通常の地盤抵抗圧力より高い強制圧力をかけて地盤に前記硬化グラウトを注入する硬化グラウトの強制圧の比例注入方法であって、前記硬化グラウトのゲルタイムの３倍以内の時間、瞬結性グラウトの注入を一旦停止して、グラウトをゲル化させ、グラウトパッカーを形成させた後、前記二重管ロッドを所定の位置で複数回、回転して強制圧が消失するまでは円盤状のグラウト固結体を形成する第１工程と、前記二重管ロッドを回転しながら、次の上部ステップまで上下に移動を繰り返して円柱状のグラウト固結体を形成する第２工程と、を備え、前記第１工程と前記第２工程を１サイクルとして注入ステップ毎に順次繰り返し、最上部の注入ステップまで瞬結性グラウトを地盤に注入することを特徴とする。
【００３４】
第４発明に係る硬化グラウトの強制圧の比例注入方法は、請求項１又は２に記載の比例注入用グラウトモニタを用いて、通常の地盤抵抗圧力より高い強制圧力をかけて地盤に前記硬化グラウトを注入する硬化グラウトの強制圧の比例注入方法であって、前記硬化グラウトのゲルタイムの３倍以内の時間、瞬結性グラウトの注入を一旦停止して、グラウトをゲル化させ、グラウトパッカーを形成させた後、前記二重管ロッドを回転しながら同時に所定速度で徐々に引き上げて螺旋状のグラウト固結体を形成させることを特徴とする。
【００３５】
第５発明に係る硬化グラウトの強制圧の比例注入方法は、請求項１又は２に記載の比例注入用グラウトモニタを用いて、通常の地盤抵抗圧力より高い強制圧力をかけて地盤に前記硬化グラウトを注入する硬化グラウトの強制圧の比例注入方法であって、前記二重管ロッドを所定の位置で固定して前記ノズルから前記硬化グラウトを地盤に注入することを特徴とする。
【発明の効果】
【００３８】
第１発明又は第２発明によれば、比例注入用グラウトモニタにＡ液が内管のＢ液側への逆流防止とＡ液とＢ液の混合を行う逆流防止混合機構が設けられているので、Ａ液が内管のＢ液側に逆流してモニタ内でグラウトがゲル化してグラウトが使用不能となるおそれがあるという問題及びＡ液とＢ液の不均一混合の問題を解決して均一硬化グラウトで地盤強化を達成することができる。
【００３９】
第３発明によれば、円盤状のグラウト固結体及び円柱状のグラウト固結体が形成されるので、支持杭に準じた支持力を発揮することができるだけでなく、地盤全体の強化を達成することができる。その上、第６発明によれば、戸建住宅などの小規模建築物の支持力強化、軟弱地盤や埋土地盤、溜池や堤防などの土構造物の強化を達成することができる。
【００４０】
第４発明によれば、地盤内に立体的な螺旋状のグラウト固結体が形成されるので、液状化に起因した地盤沈下や土砂の流出・移動を抑制する効果が高いものとなる。このため、第７発明によれば、軟弱地盤や埋土地盤、溜池や堤防などの土構造物の地盤強化を達成することができる。
【００４１】
第５発明によれば、Ａ液が内管のＢ液側に逆流してモニタ内でグラウトがゲル化してグラウトが使用不能となるおそれがあるという問題及びＡ液とＢ液の不均一混合の問題を解決して、均一硬化グラウトで地盤強化を達成することができる。
【００４４】
なお、第１〜第５発明によれば、地下水下の地盤の止水や湧水防止や地盤強化だけでなく、アンカー工法のグラウトの固結体の形成にも効果を発揮することができる。
【図面の簡単な説明】
【００４５】
【図１】図１は、本発明の第１実施の形態に係る比例注入用グラウトモニタの構成を模式的に示す模式断面図である。
【図２】図２は、本発明の第２実施形態に係るグラウトモニタを用いて硬化グラウトを非強制圧で注入する場合を模式的に示す模式断面図である。
【図３】図３は、本発明の第１実施形態に係る強制圧の比例注入方法を説明する説明図であり、図３（ａ）が、第１実施形態に係る強制圧の比例注入方法により注入したグラウト固結体を示す模式鉛直断面図であり、図３（ｂ）が、その水平模式断面図である。
【図４】図４は、本発明の第２実施形態に係る強制圧の比例注入方法により注入したグラウト固結体を示す模式鉛直断面図である。
【発明を実施するための形態】
【００４６】
以下、本発明の実施の形態に係る比例注入用グラウトモニタ及びそれを用いた比例注入方法について説明する。
【００４７】
［比例注入用グラウトモニタ］
［第１実施形態］
先ず、図１を用いて、本発明の第１実施の形態に係る比例注入用グラウトモニタ１０について説明する。図１は、本発明の第１実施の形態に係る比例注入用グラウトモニタ１０の構成を模式的に示す模式断面図である。
【００４８】
図１に示すように、本発明の実施の形態に係る比例注入用グラウトモニタ１０（以下、単にグラウトモニタという）は、二重管ロッド１の先端に装着されて、２つの流路を流れる２液を混合する混合装置としての機能を有するグラウトモニタである。
【００４９】
図示しないが、本発明の注入方法で使用する主要な機器としては、従来のＬＷ工法と同様に、二重管ロッド１の他、ボーリングマシン、注入ポンプ、グラウト調合槽なども必要であることは云うまでもない。
【００５０】
なお、ホーリングマシンは、通常、地下水下の地盤ではグラウト注入に用いられているものは、通水しながら二重管ロッド先端に取り付けたメタルクラウンで回転しながら地盤を掘削するロータリ式（回転式）が使われている。
【００５１】
一方、堤防や溜池等の土構造物は、ほとんど地下水上（底部は地下水下）であるが、特許文献４の段落［００４４］〜［００４８］に記載されているように、多量の水を使って削孔した場合、地盤を乱して却って弱体化することになる。そこで、本発明では、水を使わない無水掘りのパーカッション（衝撃式）又はロータリーパーカッション（回転衝撃式）で二重管ロッド管を設置する方法が好ましい。
【００５２】
二重管ロッド１は、外管２と内管３とからなる一般的な二重管ロッドであり、外管２内が第２流路、内管３内が第１流路となっている。
【００５３】
＜内管＞
この内管３の先端付近の側周面には、複数の吐出孔４が穿設され、内管３の外周面には、これら複数の吐出孔４の外部表面に密着して被覆閉塞する円筒状の円筒体５０が装着されている。また、内管３の先端部には、前述のＡ液が内管３内のＢ液側に逆流してグラウトモニタ１０内でグラウトがゲル化してしまうという問題等を解決するために逆流防止混合機構５が設けられている。
【００５４】
＜逆流防止混合機構＞
具体的には、この逆流防止混合機構５は、複数の吐出孔４と、これらに密着して被覆閉塞する円筒状の円筒体５０と、外管２及び内管３の先端開口を閉塞する後述の先端開口閉塞手段など、から構成されている。
【００５５】
この円筒体５０は、軟質ゴム等のゴム材やプラスチック類からなる樹脂材など、伸縮性を有する伸縮材からなることが好ましい。なお、この円筒体５０の下部は、円筒体５０と同様に伸縮材からなる固定バンド６で固定されて吐出圧力で円筒体５０が吐出孔４からずれないように固定されている。勿論、円筒体５０は、下部に限られず、いずれかの箇所が上下にずれないように固定されていればよい。
【００５６】
（先端開口閉塞手段）
円筒体５０の下部は、固定バンド６で固定されているので、後述のように、内管３内を流通するＢ液の圧力で吐出孔４から吐出したＢ液は、その圧力で外側に広がった円筒体５０と内管３との間の隙間から上方に噴射されることとなる。但し、円筒体５０の側周面に縦方向（管軸方向）にスリットを設け、そこからＢ液を噴射するように構成してもよい。さらに、吐出孔４の周囲に凹みを設け、その表面をリング状のリング体で覆い、横方向に噴射するように構成することもできる。
【００５７】
また、内管３の外側は、外管２先端内側に設けられた縮径部であるストッパー７に接続しており、外管先端は、閉塞（外管内）された構造になっている。掘削時に供給する水は、内管３内を通してロッド先端のメタルクラウン８の開口から吐出されて供給される。
【００５８】
次に、掘削後、内管３内に硬質ボール７’を投入すると、ストッパー７で止まり、内管３の開口は、閉塞される構造となっている。通常の二重管ロッド１の外径は、４０．５ｍｍで内管３の内径は１０ｍｍであるため、この中を通過させるため硬質ボール７’の直径は、約８ｍｍ程度を目安としている。
【００５９】
（硬質ボール）
この硬質ボール７’の材質は、特に限定されないが、例えば、スチールボールなどの金属製や硬質ゴムからなるものが好適に用いることができる。但し、硬質ボール７’は、直径が変わらない硬質部材からなる球体であればどのよう材質であってもよいことは云うまでもない。
【００６０】
＜外管＞
外管２の先端付近の側周面には、Ａ液とＢ液とが混合された瞬結性グラウトを吐出する単数又は複数のノズル９が穿設されている。
【００６１】
［第２実施形態］
次に、図２を用いて、本発明の第２実施形態に係る比例注入用グラウトモニタ１０’ （以下、単にグラウトモニタという）について説明する。図２は、本発明の第２実施形態に係るグラウトモニタ１０’を用いて硬化グラウトを非強制圧で注入する場合を模式的に示す模式断面図である。
【００６２】
図２に示すように、第２実施形態に係るグラウトモニタ１０’が、前述の第１実施形態に係るグラウトモニタ１０と相違する点は、内管３の先端部が予め閉塞されており、外管２の先端が閉塞されず、開口している点及びノズル９が設けられていない点である。よって、その点を主に説明し、同一構成は同一符号を付し、説明を省略する。
【００６３】
図２に示すように、グラウトモニタ１０’を用いて硬化グラウトを非強制圧で注入する場合は、硬質ボール７’は使用せずに、内管３の先端開口が内管先端開口閉塞手段７”で閉塞され、Ｂ液が円筒体５０と内管３との間の隙間から上方に噴射されて、外管２の先端開口から前述のＡ液とＢ液とが混合した瞬結性又は中結性グラウトが注入される。
【００６４】
以上説明した本発明の第１実施形態及び第２実施形態に係る比例注入用グラウトモニタ１０，１０’は、いずれも本発明を実施するにあたって具体化した一実施形態を示したものに過ぎない。よって、例示した実施形態によって本発明の技術的範囲が限定的に解釈されてはならないものである。
【００６５】
特に、グラウトモニタ１０，１０’の逆流防止混合機構や先端開口閉塞手段は、図示したものに限られず、内管３内へのＡ液の逆流を防止できる他の機構や外管２及び内管３の先端開口を閉塞できる他の閉塞手段であってもよいことは云うまでもない。
【００６６】
［硬化グラウトの比例注入方法］
次に、図３，図４を用いて、本発明の実施形態に係る硬化グラウトの比例注入方法について説明する。本発明に係る硬化グラウトの比例注入方法は、強制圧注入と非強制圧注入とに分けられる。
【００６７】
［強制圧］
強制圧力は、通常の地盤注入時にかかる圧力（地盤抵抗圧力）より高い圧力をいい、できるだけ高い圧力の方がグラウトの指向性が高くなり、広範囲までグラウトが到達することができるため望ましい。
【００６８】
一般に、地盤注入用ポンプでかける圧力は、ポンプの規格や能力にもよるが、だいたい３〜５ＭＰａであり（ジェットグラウト用の超高圧ポンプを除く）、本発明に係る硬化グラウトの比例注入方法でもこの範囲で行う。なお、今後能力アップした高圧ポンプが実現されれば使用できるので、本発明に係る硬化グラウトの比例注入方法において、強制圧力の上限値を限定することはできない。但し、現時点で存在する地盤注入用ポンプの強制圧力の上限値は、１．５〜３．０ＭＰａ程度である。
【００６９】
強制圧力の値は、主にグラウトの単位時間あたりの吐出量（注入速度）とノズルの大きさ（断面積）で決まるものであり、その他の要素としては、グラウトの流動性（水ガラスに起因した粘性やセメント濃度）が考えられる。目安としては、ノズル径は、２．０ｍｍ〜４．５ｍｍ程度である。
【００７０】
具体的には、例えば、後記の表１の実施例２の配合で、吐出量毎分１５Ｌで強制圧１．５ＭＰａとなるようにノズル径を求めた場合、１箇所あたりノズル径は、３ｍｍであった（実験値）。
【００７１】
なお、本発明に係る硬化グラウトの比例注入方法の注入対象とする土質は、軟弱な粘性土、シルトや粘土を含んだ砂質土、溶液型で浸透できない土、盛土、埋立地盤、溜池や堤防等の土構造物（ルーズで密ではなく空隙も発生している物）である。このため、注入圧は、一般に、０．１〜０．３ＭＰａであり、高くても０．５ＭＰａ以下である。
【００７２】
本実施形態に係る硬化グラウトの強制圧の比例注入方法では、前述の第１実施の形態に係るグラウトモニタ１０を用いて行う。
【００７３】
図１に示すように、本実施形態に係る強制圧の比例注入方法では、外管２の開口は、予め閉塞されているため二重管ロッド１の内管３に水を通水し、所定の深度までボーリングマシンで削孔した後、内管３の中に硬質ボール７’を投入して水圧で内管３の先端開口を閉塞する。
【００７４】
これにより、吐出孔４から吐出したＢ液が、加圧により外側に広がった円筒体５０と内管３との間の隙間から上方に噴射されて、外管２内を流通するＡ液と均一に混合する。そして、単数又は複数のノズル９から瞬結性グラウトとして吐出され、強制圧力で地盤に瞬結性グラウトが注入されることとなる。
【００７５】
このとき、本実施形態に係る強制圧の比例注入方法では、地盤強化の目的に応じた２つの注入形態があり、１つ目は、図３に示すロッドを回転又は停止して注入する第１実施形態であり、２つ目は、図４に示すロッドを回転しながら引き上げて注入する第２実施形態である。
【００７６】
＜第１実施形態に係る強制圧の比例注入方法＞
先ず、図３を用いて、第１実施形態に係る強制圧の比例注入方法について説明する。図３は、本発明の第１実施形態に係る強制圧の比例注入方法を説明する説明図であり、図３（ａ）が、第１実施形態に係る強制圧の比例注入方法により注入したグラウト固結体を示す模式鉛直断面図であり、図３（ｂ）が、その水平模式断面図である。
【００７７】
図３に示すように、第１実施形態に係る強制圧の比例注入方法では、前述のグラウトモニタ１０を備える二重管ロッド１を所定の深度で回転しながら、又は停止しながら前述のように二重管ロッド１の先端を閉塞して瞬結性グラウトを地盤に注入する。
【００７８】
このとき、強制圧力で注入すると、図３（ａ）に示すように、先ずは浸透し易いロッド周りの隙間に侵入してリークが続くことになる。これは、強制圧力とロッドの回転の相乗作用が大きく影響を及ぼしているものと考えられる。
【００７９】
なお、従来の地盤抵抗圧注入では、ロッドを回転しないで瞬結性グラウトを注入した場合、リークはするが時間と共にゲル化し、グラウトパッカーを形成するので、特に問題とならない。
【００８０】
（グラウトパッカー形成工程）
本発明の第１実施形態に係る強制圧の比例注入方法では、先ず、ゲルタイムの３倍以内の時間、瞬結性グラウトの注入を一旦停止して、グラウトをゲル化させ、グラウトパッカー１１を形成するグラウトパッカー形成工程を行う。なお、グラウトパッカー形成工程でグラウトパッカー１１が上部まで形成され、それ以降グラウトがリークしない時は、それ以降のグラウトパッカー形成工程は行わなくてもよい。
【００８１】
（第１工程：円盤状グラウト固結体形成工程）
次に、第１実施形態に係る強制圧の比例注入方法では、二重管ロッド１を所定の固定位置（深度）で複数回、回転して強制圧が消失するまでは円盤状のグラウト固結体１２を形成する円盤状グラウト固結体形成工程である第１工程を行う。
【００８２】
その後、円盤状のグラウト固結体１２の外側では、瞬結性グラウトは、一般にいう注入圧力で割裂状に侵入して割裂侵入のグラウト固結体１４が形成されるが、ゲルタイムが短く、しかも早期強度が高いため、グラウトの遠方への逸走は起こらず、限定範囲に留めることが可能となる。
【００８３】
（第２工程：円柱状グラウト固結体形成工程）
次に、第１実施形態に係る強制圧の比例注入方法では、二重管ロッド１を回転しながら、次の上部ステップ（約３０ｃｍ〜５０ｃｍ上方の位置）まで上下移動を繰り返して円柱状のグラウト固結体１３を形成する円柱状グラウト固結体形成工程である第２工程を行う。
【００８４】
第１実施形態に係る強制圧の比例注入方法では、以上の第１工程及び第２工程を１サイクルとして各注入ステップ毎に順次繰り返し、最上部の注入ステップまで瞬結性グラウトを地盤に注入して行く。これにより、第１実施形態に係る強制圧の比例注入方法による瞬結性グラウトの地盤への注入工程が完了する。
【００８５】
以上説明した第１実施形態に係る強制圧の比例注入方法によれば、円盤状のグラウト固結体１２及び円柱状のグラウト固結体１３及び強制圧が消失した後は割裂侵入のグラウト固結体１４が形成される。このため、一般にいう支持杭に準じた支持力を発揮することができるだけでなく、地盤全体の強化を達成することができる。
【００８６】
このため、第１実施形態に係る強制圧の比例注入方法は、戸建住宅などの小規模建築物の支持力強化、軟弱地盤や埋土地盤、溜池や堤防などの土構造物の強化を図る目的に特に好適に適用することができる。
【００８７】
その上、第１実施形態に係る強制圧の比例注入方法は、ゲルタイムが短く、早期強度の発現が著しく高いため、限定範囲に確実に円盤状のグラウト固結体１２及び円柱状のグラウト固結体１３を形成することができる。このため、第１実施形態に係る強制圧の比例注入方法は、戸建住宅などの建築物の不同沈下した地盤の修正に、特に好適な極めて有効な工法である。
【００８８】
＜第２実施形態に係る強制圧の比例注入方法＞
次に、図４を用いて、第２実施形態に係る強制圧の比例注入方法について説明する。図４は、第２実施形態に係る強制圧の比例注入方法により注入したグラウト固結体を示す模式鉛直断面図である。
【００８９】
（グラウトパッカー形成工程）
本発明の第２実施形態に係る強制圧の比例注入方法では、第１実施形態に係る強制圧の比例注入方法と同様に、ゲルタイムの３倍以内の時間、瞬結性グラウトの注入を一旦停止して、グラウトをゲル化させ、グラウトパッカー１１を形成するグラウトパッカー形成工程を行う。なお、グラウトパッカー形成工程でグラウトパッカー１１が上部まで形成され、それ以降グラウトがリークしない時は、それ以降のグラウトパッカー形成工程は行わなくてもよい。
【００９０】
（螺旋状グラウト固結体形成工程）
次に、第２実施形態に係る強制圧の比例注入方法では、図４に示すように、二重管ロッド１を回転しながら同時に所定速度で徐々に引き上げて螺旋状のグラウト固結体１４を形成する螺旋状グラウト固結体形成工程を行う。
【００９１】
第２実施形態に係る強制圧の比例注入方法では、以上の螺旋状グラウト固結体形成工程を行い、最上部の注入ステップまで瞬結性グラウトを地盤に注入して行く。これにより、第２実施形態に係る強制圧の比例注入方法による瞬結性グラウトの地盤への注入工程が完了する。
【００９２】
以上説明した第２実施形態に係る強制圧の比例注入方法によれば、地盤内に立体的な螺旋状のグラウト固結体１４が形成される。このため、第２実施形態に係る強制圧の比例注入方法によれば、第１実施形態に係る強制圧の比例注入方法と比べても、液状化に起因した地盤沈下や土砂の流出・移動を抑制する効果が高いものとなる。
【００９３】
このため、第２実施形態に係る強制圧の比例注入方法は、軟弱地盤や埋土地盤、溜池や堤防などの土構造物の地盤強化を図る目的にさらに好適に適用することができる。
【００９４】
なお、本発明の第１及び第２実施形態に係る強制圧の比例注入方法について説明したが、第１実施の形態に係るグラウトモニタ１０を用いて二重管ロッド１を所定の固定位置（深度）で複数回、回転して前述の円盤状のグラウト固結体１２のみを形成するだけでも構わない。それでも、ある程度地盤強化を図ることができるからである。
【００９５】
次に、本発明の第１及び第２実施形態に係る強制圧の比例注入方法の実施の際の諸条件について詳細に説明する。
【００９６】
（注入ポンプ）
本発明の第１及び第２実施形態に係る強制圧の比例注入方法において使用する注入ポンプは、Ａ液とＢ液との混合比率差が大きければ、Ａ液に吐出量の大きいポンプ、Ｂ液に小さいポンプを使用し、大小２台のポンプを併用して注入することになる。
【００９７】
一方、Ａ液とＢ液との混合比率差が小さい場合（例えば、Ａ液とＢ液との混合比率が２：１の場合）は、１台で２系統の液体（ニ液）を圧送することができる二連式ポンプを使用する。
【００９８】
具体的には、Ａ液とＢ液との混合比率が２：１の場合、二連式ポンプの一方のシリンダーの断面積が１／２となるように改造して使用する。このように、二連式ポンプを使用すると、１台のポンプで二液の圧送が可能となり、手間が軽減され、施工上（施工管理上も含む）非常に有利となる利点がある。
【００９９】
（ロットの回転数及びその回転時間）
本発明の第１及び第２実施形態に係る強制圧の比例注入方法において、二重管ロッド１のロットの回転数及びその回転時間は、土質、グラウトの吐出量及び注入量（改良土量に対する注入率）、円盤状、円柱状、及び螺旋状のグラウト固結体１２〜１５の形成度合い当により、大きく異なるため、はっきりとした値を特定することはできない。
【０１００】
しかし、例えば、前述の強制圧力の条件でノズル９の径が３ｍｍで２実施形態に係る強制圧の比例注入方法で螺旋状のグラウト固結体１４を形成する場合、土量に対して注入率１０％のとき、二重管ロッド１のロットの回転数は、２６秒／回で、引上げ時間は、ボーリングマシンの引上げ長さ５０ｃｍあたり８０秒程度が好ましい（実験値より）。
【０１０１】
［非強制圧］
次に、本発明の実施形態に係る硬化グラウトの比例注入方法において、非強制圧力で注入する場合について説明する。ここで、非強制圧（非強制圧力）とは、通常の地盤注入時にかかる圧力（地盤抵抗圧力）を超えるが、地盤抵抗圧力とさほど変わらない同程度の圧力をいう。
【０１０２】
本発明の実施形態に係る硬化グラウトの非強制圧の比例注入方法では、前述の第１実施の形態に係るグラウトモニタ１０を用いて行う方法と、前述の第２実施の形態に係るグラウトモニタ１０’を用いて行う方法との２通りの方法がある。いすれも場合も、外管２のノズル９の径は、２．０〜４．５ｍｍを目安とし、４〜６個のノズル９を設けて使用する。
【０１０３】
グラウトモニタ１０を用いて非強制圧で硬化グラウトの比例注入方法を行う場合は、外管２のノズル９から瞬結性グラウトを吐出して割裂状に侵入させて地盤強化を図る。
【０１０４】
一方、グラウトモニタ１０’を用いて非強制圧で硬化グラウトの比例注入方法を行う場合は、外管２の先端開口から瞬結性グラウト又は中結性グラウトを吐出して、主に地下水下の地盤の止水や湧水防止及び地盤強化を図る。
【０１０５】
＜硬化グラウト＞
次に、本発明の実施形態に係る硬化グラウトの強制圧及び非強制圧の比例注入方法に用いる硬化グラウトについて説明する。本発明に用いる硬化グラウトは、瞬結性グラウト又は中結性グラウトを用いる。
【０１０６】
（瞬結性グラウト）
ここで、瞬結性グラウトとは、前述の強固な円盤状、円柱状、及び螺旋状のグラウト固結体の形成を可能とする特記すべき下記の条件を兼ね備えた地盤強化に最適なグラウトを指している。
【０１０７】
（１）ゲルタイムと可塑タイムを合わせた時間が短く、限定範囲に注入できること（瞬結性）
（２）地下水に希釈されてもゲルタイムの遅延が極めて小さく、強度も大であるため、止水や湧水防止に優れていること（中結性）
（３）早期強度の発現が大であること
（４）長期強度が極めて高いこと
【０１０８】
これに対して、従来のセメント系の瞬結性グラウトは、いくらゲルタイムを短くしても、可塑タイムが長いため、加圧により限定範囲外の遠くまでグラウトが逸走し、かつ、早期強度の発現及び長期強度が弱いため、本発明に係る硬化グラウトには、不適である。
【０１０９】
（中結性グラウト）
また、中結性グラウト（ＬＷ）は、水に希釈されるとゲルタイムが大きく遅延し、ゲル化後の強度は、極端に弱くなり、地下水下の地盤、中でも流動被圧水の止水や湧水防止には、効果が発揮できず、全く不適である。
【０１１０】
＜硬化グラウトの配合＞
次に、本発明の実施形態に係る硬化グラウトの強制圧及び非強制圧の比例注入方法に用いる硬化グラウトの具体的な配合について説明する。
【０１１１】
本発明の実施形態に係る硬化グラウトの強制圧及び非強制圧の比例注入方法に用いる硬化グラウトは、瞬結性グラウト及び中結性グラウトのいずれも、基本配合として、３時間後の一軸圧縮強度が１．５Ｎ／ｍｍ2以上となることを目標としている。
【０１１２】
瞬結性グラウトと中結性グラウトとの区別は、水ガラスのモル比や量、セメントの種類や量、を選択することにより、瞬結性グラウトは、ゲル時間（ゲルタイム）が２５秒以内、中結性グラウトは、ゲル時間が２５秒を超え６０秒未満の範囲となるようにしている。なお、中結性グラウトにおいて、ゲル時間が６０秒以上とすると３時間後の圧縮強度が１．５Ｎ／ｍｍ2未満となるため除外している。
【０１１３】
具体的には、主剤となるＡ液には、１ｍ3当たり５００〜１２００ｋｇの範囲で調整したセメントを水に溶かしたセメントミルクを用いる。使用するセメントは、特に限定するものではないが、普通ポルトランドセメント、高炉セメント、早強セメントなどが好ましい。
【０１１４】
また、Ａ液には、通常のグラウト材に添加されることのある添加剤を添加してもよい。例えば、添加剤としては、スラグ、フライアッシュ、石灰、分散剤（遅延剤）、起泡剤、微粉末石灰石、岩石等の一次鉱物、ベントナイト等の粘土鉱物、増量材などを用いることができる。
【０１１５】
Ｂ液の水ガラスは、ＳｉＯ2の容量で１８％以上、好ましくは、２５〜３５％の範囲であり、モル比（SiO2/Na2O）は、２．５〜４．０が好ましい。このＢ液は、Ａ液１ｍ3に対して１３０〜５００Ｌの割合の範囲内で調整して混合する。なお、例えば、３０％濃度の水ガラスとは、溶液１Ｌ中にＳｉＯ2が３００ｇ含有された水ガラスを指している。
【０１１６】
［効果確認実験］
次に、実施例と比較例を挙げ、後述のゲルタイム測定、可塑タイム測定、一軸圧縮強度試験等の各試験により瞬結性グラウト及び中結性グラウトの物性評価を行い、本発明の効果を検証する。なお、各試験は、いずれも液温２０℃で行った。先ず、各試験の試験方法について説明する。
【０１１７】
（１．ゲルタイムの測定）
ゲルタイムの測定は、５×３０ｃｍのビニール袋内に、所定のＡ液を入れ、そのビニール袋上部を手で閉じた状態でＢ液を入れ、手を放すと同時に激しく上下に揺すって撹拌して流動性を失うまでの時間をゲルタイムとした。
【０１１８】
（２．可塑タイムの測定）
可塑タイムの測定は、非常に時間が短く測定機具を使用することができないため、前述のゲルタイム測定後のグラウトを手触りで押しても流動化しない時間を可塑タイムとした。
【０１１９】
（３．一軸圧縮強度試験）
一軸圧縮強度試験は、JIS R 5201（セメントの物理試験方法）に準じて行った。具体的には、ゲルタイムの測定と同様な方法でグラウトを調整し、ゲル化前に４×４×１６ｃｍ三連枠に投入し、２０℃の湿潤養生で１時間、３時間、２８日の各養生期間（時間）後に脱型し、一軸圧縮強度を測定した。
【０１２０】
次に、瞬結性硬化グラウトの実施例を挙げて各種試験結果について説明する。実施例に係る瞬結性硬化グラウトの生成に用いたセメントは、セメントＡとして普通ポルトランドセメント、セメントＢとして高炉セメントＢ種、セメントＣとして普通ポルトランドセメント３重量部とスラグ７重量部を混合したセメント、セメントＤとして、普通ポルトランドセメントにゲル化促進剤（石灰）を加えたセメントの４種類のセメントを用いた。
【０１２１】
水ガラスには、水ガラスＡとしてモル比（SiO2/Na2O）が３．１のＳｉＯ2の容量で４０％濃度の水ガラス、水ガラスＢとしてモル比（SiO2/Na2O）が４．０のＳｉＯ2の容量３０％の水ガラス、水ガラスＣとしてモル比（SiO2/Na2O）が２．５のＳｉＯ2の容量３０％の水ガラス、水ガラスＤとしてモル比（SiO2/Na2O）が３．０のＳｉＯ2の容量４０％の水ガラスの４種類の水ガラスを用いた。なお、容量３０％の水ガラスとは、溶液１Ｌ中にＳｉＯ2が３００ｇ含有された水ガラスを指している。
【０１２２】
以上の要領で、所定量のＡ液とＢ液を混合して瞬結性硬化グラウトを生成し、ゲルタイム測定、可塑タイム測定、一軸圧縮強度試験等の各試験を行った測定結果を表１に示す。
【０１２３】
【表１】
0006733892.tif 000002
【０１２４】
表１に示す瞬結性グラウト（実施例１〜４）の配合では、ゲルタイムは、５秒〜１７秒であるが、可塑タイムは、３秒〜６秒と短く、ゲルタイムと合わせた時間は、８秒〜２３秒と非常に短いことが確認できた。よって、瞬結性グラウト（実施例１〜４）は、限定範囲にグラウトを留めることができる、本発明特有の終結性グラウトであることが確認できた。
【０１２５】
また、強度は、実施例１〜４では、３時間後の一軸圧縮強度で、いずれも１．５Ｎ／ｍｍ2以上を示し、２８日後の一軸圧縮強度では、１６〜２１Ｎ／ｍｍ2と非常に高い値が得られることが確認できた。
【０１２６】
そして、中結性グラウト（実施例５）の配合では、ゲルタイムは３９秒と長いが、３時間後の一軸圧縮強度は、３．１１Ｎ／ｍｍ2と瞬結性グラウトと同程度の結果が得られた。
【０１２７】
なお、表１には示していないが、実施例５の配合直後のグラウト１ｍ３に水０．３ｍ３を加えたところ、ゲルタイム４９秒と遅延が極めて小さく、３時間後の一軸圧縮強度は、１．１９Ｎ／ｍｍ2が得られた。この結果により、実施例５の中結性グラウトは、地下水下の地盤の止水、特に、流動被圧水の止水や湧水防止に十分な効果を発揮することが確認されている（特許文献４の段落［００８１］表１、実施例９、段落［００９１］表２、実施例２４参照）。
【０１２８】
以上、本発明の実施形態に係る硬化グラウトの強制圧及び非強制圧の比例注入方法に用いる硬化グラウトについて説明した。以上のように、本発明の実施形態に係る比例注入方法に用いる硬化グラウトは、Ａ液のセメントミルクとＢ液の水ガラスの２成分だけで構成されているにもかかわらず、所望のゲルタイム、早期強度を求めることができる特異な性質を備えた瞬結性フグラウト又は中結性グラウトであるといえる。
【０１２９】
換言すると、本発明の実施形態に係る比例注入方法は、前述の特異な性質を備えた瞬結性フグラウトを用いることにより、前述の円盤状、円柱状、及び螺旋状の強固なグラウト固結体を形成させ、地盤の強化を図ることが可能となった。
【０１３０】
さらに、本発明の実施形態に係る比例注入方法によれば、前述の特異な性質を備えた瞬結性フグラウト又は中結性グラウトを用いることにより、地下水下の地盤の止水、特に、流動被圧水の止水や湧水防止や地盤強化を図ることができる。
【０１３１】
なお、Ａ液とＢ液と等量配合した従来のＬＷにゲル化促進剤（石灰）を加えた比較例１の瞬結性グラウトは、ゲルタイムが１０秒であるが、可塑タイムが２１秒と長く、ゲルタイムと合わせた時間は、３１秒と非常に長くなることも確認できた。
【０１３２】
また、強度は、３時間後の一軸圧縮強度が、０．０４Ｎ／ｍｍ2と極めて小さい値であった。この値は、水ガラス成分のゲル化した値であって、この時点ではセメントはまだ硬化して強度発現を起こしていないからである。その証拠として、実施例は示さないが、比較例１の配合からセメントを除いて石灰のみでゲルタイム１０秒に調整した３時間後の一軸圧縮強度は、０．０４Ｎ／ｍｍ2と略一致することが確認された。
【符号の説明】
【０１３３】
１：二重管ロッド
２：外管
３：内管
４：吐出孔
５：逆流防止混合機構
５０：円筒体
６：固定バンド
７：内管先端開口ストッパー（縮径部：先端開口閉塞手段）
７’：硬質ボール（先端開口閉塞手段）
７”：内管先端開口閉塞手段（先端開口閉塞手段）
８：メタルクラウン
９；ノズル（吐出孔）
１０，１０’：グラウトモニタ（比例注入用グラウトモニタ）
１１：グラウトパッカー
１２：円盤状のグラウト固結体
１３：円柱状のグラウト固結体
１４：割裂侵入のグラウト固結体
１５：螺旋状のグラウト固結体
【要約】
【課題】Ａ液が内管のＢ液側への逆流防止とＡ液とＢ液の混合を行う混合逆流防止混合機構を備えた比例注入用グラウトモニタ及びそれを用いた硬化グラウトの比例注入方法を提供する。
【解決手段】１ｍ3あたりセメント５００〜１，２００ｋｇを含んだセメントミルクのＡ液に、モル比２．５〜４．０のＳｉＯ2の容量で１８〜３５％の濃度の水ガラスのＢ液を、Ａ液１ｍ3に対して１３０〜５００Ｌの比率で混合した硬化グラウトを二重管ロッド１を用いて比例注入するための比例注入用グラウトモニタ１０において、二重管ロッド１の内管３から吐出したＢ液が内管３に逆流することを防止するとともに、前記Ａ液と前記Ｂ液とを混合する逆流防止混合機構５を備え、逆流防止混合機構５を、二重管ロッド１の先端開口を閉塞する先端開口閉塞手段と、二重管ロッド１の内管３の先端付近の側面に形成された複数の吐出孔４と、この吐出孔４の外面を密着被覆する伸縮材からなる円筒状の円筒体５０を設ける。
【選択図】図１【図１】
0006733892.tif 000003
【図２】
0006733892.tif 000004
【図３】
0006733892.tif 000005
【図４】
0006733892.tif 000006